(57)【要約】      （修正有）【課題】プレフォーム工程での成形加工性の向上と、耐摩耗性の向上を図ることができる、インサート成形用多層フィルムの提供。【解決手段】透明な熱可塑性基材フィルム２の片面に、１３０℃での損失正接（ｔａｎδ）が０．２１以上０．６８以下のハードコート層３が設けられており、このハードコート層３の上に、１３０℃での単体伸度（Ｌ：％）が、７０％以下であり、損失正接（ｔａｎδ）との関係で、（−２７７×ｔａｎδ＋１２８）≦Ｌ≦（−１４８×ｔａｎδ＋１３１）である低屈折率層４が形成されているインサート成形用多層フィルム１。【選択図】図１
2019119206.tif 000002
【特許請求の範囲】
【請求項１】
透明な熱可塑性基材フィルムの片面に、ハードコート層と低屈折率層とがその順で設けられた、インサート成形用多層フィルムであって、
前記ハードコート層の１３０℃における、動的粘弾性測定装置により測定される損失正接（ｔａｎδ）が、０．２１以上０．６８以下であり、かつ、前記低屈折率層の１３０℃での単体伸度（Ｌ：％）が、７０％以下であり、前記損失正接（ｔａｎδ）との関係で、（−２７７×ｔａｎδ＋１２８）≦Ｌ≦（−１４８×ｔａｎδ＋１３１）である、インサート成形用多層フィルム。
【請求項２】
前記ハードコート層および／または前記低屈折率層の主成分が、ウレタン（メタ）アクリレート樹脂である、請求項１に記載のインサート成形用多層フィルム。
【請求項３】
前記熱可塑性基材フィルムが、ポリカーボネート層とポリメチル（メタ）アクリレート層との複数層構造からなり、前記ハードコート層は、ポリメチル（メタ）アクリレート層上に形成されている、請求項１または２に記載のインサート成形用多層フィルム。
【請求項４】
請求項１ないし３のいずれか１項に記載のインサート成形用多層フィルムを備えるインサート成形物であって、
前記インサート成形用多層フィルムが賦形され、そのインサート成形用多層フィルムの、前記ハードコート層と前記低屈折率層とが設けられていない側の面に、熱可塑性樹脂が溶着するように、前記インサート成形用多層フィルムがインサートされて成形されている、インサート成形物。
【発明の詳細な説明】
【技術分野】
【０００１】
本発明は、透明な熱可塑性基材フィルムの片面に、ハードコート層と、低屈折率層とがその順で設けられたインサート成形用多層フィルム、およびそのインサート成形用多層フィルムを用いたインサート成形物に関する。
【背景技術】
【０００２】
カーナビゲーションシステムに代表される車載用ディスプレイにおいて、その表面保護とか加飾のために、印刷層を設けたハードコートフィルムと熱可塑性樹脂を金型により一体成形するインサート成形法がしばしば用いられる。また、従来からの車載用ディスプレイは、その画像表示部と筐体部とが別々の部材からなって、それら部材を組み合わせた構成であったため、ディスプレイの表面に設けられるハードコートフィルムもそれぞれの部材に応じて選択、使用されてきた。
【０００３】
しかしながら、近年、静電容量式のタッチパネルの普及を背景に、カーナビゲーションシステムのように、空調コントロールなどもタッチ操作に変わりつつあり、画像表示部と筐体部とを一体化したディスプレイが普及し始めた。それに伴い、画像表示部と筐体部を一体化したデザインの印刷を施したハードコートフィルムが用いられ、そのハードコートフィルムがインサート成形により、立体的に成形された。
【０００４】
通常、インサート成形法とは、ハードコートフィルムをプレフォーム工程として加温プレス成形により賦形した後に、その成形されたハードコートフィルムを射出成形金型に装着し、背面より溶融された熱可塑性樹脂を流し込んで、一体成形する方法である。そこで、プレフォーム工程での成形加工性が良く、また、ディスプレイに用いた際の視認性の向上を図るために、外光の反射を防止できるような低屈折率層を表面に備えた、傷つきにくいインサート成形用フィルムが求められている。
【０００５】
このような要求に対応するために、透明樹脂シートの片面に、ハードコート層と反射防止層が順に積層された透明樹脂基板が提案されている（例えば、特許文献１）。これによると、ハードコート層については、紫外線硬化と熱硬化による２種類の硬化システムを利用しており、また、低屈折率層については、熱硬化による硬化システムを利用している。初期は、紫外線硬化のみであるために伸びやすく、その状態でプレフォーム工程を通るため、その工程での成形加工性が担保され、その後、溶融樹脂と接触するインサート成形時の熱で硬化することにより、耐摩耗性も発現できるように設計されている。
【先行技術文献】
【特許文献】
【０００６】
【特許文献１】特許第５７４５６３９号公報
【発明の概要】
【発明が解決しようとする課題】
【０００７】
しかし、前記従来のハードコートフィルムのように、低屈折率層の硬化を、インサート成形時の熱に頼るものであると、プレフォーム工程で傷がつく虞があり、生産工程での取り扱いに注意する必要があった。
【０００８】
低屈折率層を備えるインサート成形用多層フィルムは、プレフォーム工程での成形加工性と傷つきにくさが要求され、また、その成形加工性に影響を与える大きな因子として、低屈折率層の単体伸度、ハードコート層のクラック伝播抑制力、熱可塑性基材フィルムとハードコート層の密着性、ハードコート層と低屈折率層の密着性などが考えられる。
【０００９】
また、このようなインサート成形用多層フィルムは、プレフォーム工程で発生する微細なクラックの伝播の抑制と、成形品としての傷つきにくさ（耐摩耗性）が要求されるが、この二つの要求は相反する。低屈折率層でクラックが発生した場合における、ハードコート層のクラック伝播の抑制は、多層フィルムの硬度を下げることになり、成形品に傷がつきやすくなる。一方、その硬度を上げるとクラック伝播を促すこととなってしまい、二つの要求を満たすことが難しかった。
【００１０】
そこで、本発明の目的とするところは、インサート成形用のフィルムであって、プレフォーム工程での成形加工性の向上と、耐摩耗性の向上を図ることができる、インサート成形用多層フィルム、およびそのインサート成形用多層フィルムを用いたインサート成形物を提供することにある。
【課題を解決するための手段】
【００１１】
この発明に係るインサート成形用多層フィルムおよびインサート成形物は、前記目的を達成するために、次の構成からなる。すなわち、
請求項１に記載の発明に係るインサート成形用多層フィルムは、透明な熱可塑性基材フィルムの片面に、ハードコート層と低屈折率層とがその順で設けられた、インサート成形用多層フィルムであって、前記ハードコート層の１３０℃における、動的粘弾性測定装置により測定される損失正接（ｔａｎδ）が、０．２１以上０．６８以下であり、かつ、前記低屈折率層の１３０℃での単体伸度（Ｌ：％）が、７０％以下であり、前記損失正接（ｔａｎδ）との関係で、（−２７７×ｔａｎδ＋１２８）≦Ｌ≦（−１４８×ｔａｎδ＋１３１）である。
【００１２】
また、請求項２に記載の発明に係るインサート成形用多層フィルムは、請求項１に記載のインサート成形用多層フィルムにおいて、前記ハードコート層および／または前記低屈折率層の主成分が、ウレタン（メタ）アクリレート樹脂である。
【００１３】
また、請求項３に記載の発明に係るインサート成形用多層フィルムは、請求項１または２に記載のインサート成形用多層フィルムにおいて、前記熱可塑性基材フィルムが、ポリカーボネート層とポリメチル（メタ）アクリレート層との複数層構造からなり、前記ハードコート層は、ポリメチル（メタ）アクリレート層上に形成されている。
【００１４】
また、請求項４に記載のインサート成形物は、請求項１ないし３のいずれか１項に記載のインサート成形用多層フィルムを備えるインサート成形物であって、前記インサート成形用多層フィルムが賦形され、そのインサート成形用多層フィルムの、前記ハードコート層と前記低屈折率層とが設けられていない側の面に、熱可塑性樹脂が溶着するように、前記インサート成形用多層フィルムがインサートされて成形されている。
【００１５】
なお、この明細書において、（メタ）アクリレートとは、アクリレートまたはメタクリレートを意味する。
【発明の効果】
【００１６】
本発明のインサート成形用多層フィルムでは、透明な熱可塑性基材フィルムの片面に、特定組成の１３０℃での損失正接（ｔａｎδ）が０．２１以上０．６８以下のハードコート層を設けると同時に、このハードコート層の上に、１３０℃での単体伸度（Ｌ：％）が、７０％以下であり、前記損失正接（ｔａｎδ）との関係で、（−２７７×ｔａｎδ＋１２８）≦Ｌ≦（−１４８×ｔａｎδ＋１３１）である低屈折率層を形成することで、インサート成形用多層フィルムを賦形するプレフォーム工程での成形加工性の向上と、耐摩耗性の向上を図ることができる。
【図面の簡単な説明】
【００１７】
【図１】この発明の一実施の形態の、インサート成形用多層フィルムの模式図である。
【図２】この発明の他の実施の形態の、インサート成形用多層フィルムの模式図である。
【図３】インサート成形用多層フィルムを賦形する金型を示した模式図である。
【発明を実施するための形態】
【００１８】
以下、この発明に係るインサート成形用多層フィルムおよびインサート成形物を実施するための形態を図面に基づいて説明する。
【００１９】
図１は、本発明の一実施の形態を示す。インサート成形用多層フィルム１は、透明な熱可塑性基材フィルム２の片面に、ハードコート層３と低屈折率層４とがその順で設けられている。後述するように、このインサート成形用多層フィルム１は、プレフォーム工程の加温プレスにより賦形（プレフォーム）され、その後、賦形されたフィルムは射出成形金型内に保持され、背面から溶融された熱可塑性樹脂が流し込まれて、その熱可塑性樹脂と一体化される。表面の低屈折率層４は、傷つきにくさと反射防止性のための層であり、屈折率を下げるために中空シリカ等の微粒子４ａが配合されており、硬い組成になっている。このため、プレフォーム工程の成形時に、表面の傷等による応力集中を受けて樹脂の切断が起こりやすく、クラックが発生しやすい。
【００２０】
低屈折率層４で発生したクラックがハードコート層３に伝播するのを抑制する方法として、マイクロクラックによるポリマー破壊のグリフィス理論から、クラックの生成による破壊を抑えるためには、損失正接（ｔａｎδ）を大きくする方法を見出し、この損失正接（ｔａｎδ）に注目した。
【００２１】
そこで、加温プレス（賦形）での成形温度である１３０℃において、良好な成形加工性と耐摩耗性が両立するには、ハードコート層３の１３０℃における、動的粘弾性測定装置により測定される損失正接（ｔａｎδ）が、０．２１以上０．６８以下であり、かつ、低屈折率層４の１３０℃での単体伸度（Ｌ：％）が、７０％以下であり、前記損失正接（ｔａｎδ）との関係で、（−２７７×ｔａｎδ＋１２８）≦Ｌ≦（−１４８×ｔａｎδ＋１３１）であることを見出した。
【００２２】
つまり、ｔａｎδが高い場合は低屈折率層４でクラックが入った場合であっても、ハードコート層３へのクラックの伝播を抑制でき、成形加工性が良好になる。また、低屈折率層４の単体伸度が高ければ低屈折率層４でクラック自体が入らず、ｔａｎδは低くても成形加工性が良好になる。ｔａｎδが０．６８を超えるとハードコート層３が柔らかすぎて、荷重をかけたときに、低屈折率層４に傷が発生する虞があり、ｔａｎδが０．２１未満であるとハードコート層３が硬すぎて成形加工性が悪くなる虞がある。また、低屈折率層４の単体伸度が７０％より高くなると、低屈折率層４が柔らかすぎて、荷重をかけたときに、その低屈折率層４に傷が発生する虞がある。すなわち、透明な熱可塑性基材フィルム２の片面に、１３０℃での損失正接（ｔａｎδ）が０．２１以上０．６８以下のハードコート層３を設けると同時に、このハードコート層３の上に、１３０℃での単体伸度（Ｌ：％）が、７０％以下であり、前記損失正接（ｔａｎδ）との関係で、（−２７７×ｔａｎδ＋１２８）≦Ｌ≦（−１４８×ｔａｎδ＋１３１）である低屈折率層４を形成することで、インサート成形用多層フィルム１を賦形するプレフォーム工程での成形加工性の向上と、耐摩耗性の向上を図ることができる。
【００２３】
以下に、このインサート成形用多層フィルム１の構成要素について説明する。
【００２４】
＜熱可塑性基材フィルム＞
透明な熱可塑性基材フィルム２の材料は、特に限定されるものではないが、耐衝撃性、耐候性を備えるとともに、透明性が高く、成形加工時の負荷にも耐える点で、ポリカーボネートまたはポリメチル（メタ）アクリレートからなるフィルムを使用することが好ましい。特に、ポリメチル（メタ）アクリレートは、後に詳述するハードコート層３との密着性が良好であり、熱可塑性基材フィルム２として適している。また、ポリカーボネートは、インサート成形に好適であるが、耐溶剤性やハードコート層３との密着性が劣っているため、ポリカーボネートにポリメチル（メタ）アクリレートを積層した構造のものが、熱可塑性基材フィルム２の材料として適している。そこで、図示実施の形態においては、熱可塑性基材フィルム２は、ポリカーボネート層２ａとポリメチル（メタ）アクリレート層２ｂとの複数層（二層）構造からなり、ハードコート層３は、ポリメチル（メタ）アクリレート層２ｂ上に形成される。
【００２５】
熱可塑性基材フィルム２の厚みは、３０〜５００μｍの範囲にあることが好ましく、７５〜４００μｍの範囲にあることがより好ましい。３０μｍより小さい場合はインサート成形する際にしわになる懸念があり、５００μｍより大きい場合は、インサート成形する際にクラックなどが生じる懸念がある。熱可塑性基材フィルム２には、各種の添加剤が含有されていてもよい。
【００２６】
＜ハードコート層＞
本発明のハードコート層３の、ＪＩＳ  Ｋ７２４４−４に基づき動的粘弾性測定装置により測定される、１３０℃における損失正接（ｔａｎδ）は、０．２１以上０．６８以下である。損失正接が０．２１未満では、低屈折率層４でのクラック発生の有無に関わらず硬すぎて成形加工性が悪くなる虞がある。０．６８を超えると、ハードコート層３が軟らかすぎるため、低屈折率層４の伸度に関わらず、耐摩耗性に係る荷重を与えると低屈折率層４に傷が発生する虞がある。
【００２７】
ハードコート層３は、透明な熱可塑性基材フィルム２のポリメチル（メタ）アクリレート層２ｂ上に、ハードコート層用塗工液を塗工し、紫外線照射することで作製される。塗工方法は、例えば、リバースグラビアコート法、ダイレクトグラビアコート法、ダイコート法、バーコート法、ワイヤーバーコート法、ロールコート法、スピンコート法、ディップコート法、スプレーコート法、ナイフコート法、キスコート法等のようなコーティング方法を用いることができるが、これらに限定されるわけではない。
【００２８】
紫外線の照射装置については、高圧水銀ランプ、無電極（マイクロ波方式）ランプ、キセノンランプ、メタルハライドランプ、その他の任意のランプを用いた紫外線照射装置を使用することができる。また、紫外線の照射量については、５０〜８００ｍＪ／ｃｍ2の範囲、好ましくは、１００〜３００ｍＪ／ｃｍ2の範囲であるのがよい。
【００２９】
このハードコート層３の膜厚は、０．５μｍ以上、１５μｍ以下の範囲とすることが好ましく、０．５μｍ未満では、十分な強度が得られず、また、１５μｍを越えるとカールとかクラックが発生する虞がある。
【００３０】
ハードコート層用塗工液は、詳しくは、ハードコート層３を形成する硬化性組成物であって、紫外線によって硬化するものが好ましい。この紫外線によって硬化する組成物は、バインダー（紫外線硬化性化合物および光重合開始剤を含む）、添加剤、有機溶剤を含む組成物である。ここで、紫外線硬化性化合物としては、例えば、紫外線硬化型のモノマー、オリゴマーあるいはプレポリマーの単独またはそれらの混合物を用いることができ、特に、ハードコート層３の強度とプレフォーム工程の成形における金型への追従性を付与することができる、例えばウレタン（メタ）アクリレートオリゴマーを主成分とするのが好ましい。
【００３１】
ウレタン（メタ）アクリレートオリゴマーとしては、ＵＶ−６３００Ｂ、ＵＶ−７６５０Ｂ、ＵＶ−７６３０Ｂ（日本合成化学工業株式会社製、商品名）とか、ＵＦ−８００１Ｇ（共栄社化学株式会社製、商品名）とか、Ｕ−２ＰＰＡ、ＵＡ−１２２Ｐ（新中村化学工業株式会社製、商品名）とか、ＵＮ−３２２０ＨＡ、ＵＮ−２７００（根上工業株式会社製、商品名）とか、ＥＢＥＣＲＹＬ８２５４、ＥＢＥＣＲＹＬ８５２８、ＥＢＥＣＲＹＬ８８０７（ダイセル・オルネクス株式会社製、商品名）とかが知られているが、これらの紫外線硬化性化合物を、単独の使用、あるいは２種以上の混合での使用でも構わない。
【００３２】
また、市販されているハードコート塗材の中でｔａｎδが０．２１〜０．６８の範囲内であるもの（例えば、アイカアイトロンＺ−６０７−５Ｌ（アイカ工業株式会社製、商品名）、アイカアイトロンＺ−６０７−９Ｌ（アイカ工業株式会社製、商品名）など）を選択しても良い。
【００３３】
ハードコート層３のハードコート塗膜のガラス転移点（Ｔｇ）は、特に制限されないが、例えば、８０〜１４０℃の範囲であることが好ましく、９５〜１３０℃の範囲であるのがより好ましい。ガラス転移点が低すぎると、ハードコート層３の強度低下の問題が生じる虞があり、また、ガラス転移点が高すぎると、プレフォーム工程の際に割れが生じやすくなる懸念がある。
【００３４】
光重合開始剤は、紫外線照射により、分解して重合を開始させるものであれば特に限定されず、それら光重合開始剤を単独で用いてもよく、２種類以上を組み合わせてもよい。
【００３５】
前記ハードコート層用塗工液には、塗工時の濡れ性（ｗｅｔｔａｂｉｌｉｔｙ）を改善するとともに、干渉縞（ｕｎｅｖｅｒ  ｉｎｔｅｒｆｅｒｅｎｃｅ）やハジキ（ｃｉｓｓｉｎｇ）を防止するため、レベリング剤を用いることが好ましい。また、レベリング剤の添加により、ハードコート層３に含まれる後述の微粒子３ａの分散性の向上も期待できる。このレベリング剤としては、例えば、シリコーン系、フッ素系のレベリング剤を用いることができるが、フッ素系レベリング剤がより好ましい。フッ素系レベリング剤としては、フルオロ基、親水基、親油基、紫外線反応基を含有したオリゴマー等があり、市販品としては、例えば、フタージェント（株式会社ネオス製、商品名）、オプツール（ダイキン工業株式会社製、商品名）、ＫＹ−１２００シリーズ（信越化学工業株式会社製、商品名）などが知られている。
【００３６】
前記レベリング剤は、前記ハードコート層用塗工液における含有量が、バインダー（紫外線硬化性化合物および光重合開始剤を含む）に対し、０．０５〜５重量％であることが好ましく、０．１５〜３重量％であることがより好ましい。レベリング剤が、０．０５重量％未満であると、平滑な膜面が得られず、また、５重量％を超えると、前記塗工液の泡立ちとか、塗工膜の白化の虞がある。
【００３７】
前記硬化性組成物（つまり、ハードコート層３）には、ハードコート層３の機械強度を高めるため、微粒子３ａ、特に、無機微粒子が含まれる。この微粒子３ａとして、シリカなどから得られる無機粒子、アルミニウム（アルミナ）、チタン（チタニア）、ジルコニウムなどから得られる金属酸化物粒子等がある。
【００３８】
シリカについては、コロイダルシリカとして、例えば、メタノールシリカゾル、ＭＡ−ＳＴ−Ｍ、ＩＡＰ−ＳＴ、ＥＡＣ−ＳＴ、ＭＥＫ−ＳＴ−Ｌ、ＭＩＢＫ−ＳＴ、ＭＥＫ−ＡＣ−２１４０Ｚ（日産化学工業株式会社製、商品名）などが知られており、粉体シリカとして、例えば、アエロジル３００、アエロジル３８０（日本アエロジル株式会社製、商品名）などが知られている。
【００３９】
アルミナについては、例えば、ＡＳ−２００（日産化学工業株式会社製、商品名）、ＮＡＮＯＢＹＫ−３６０１（ビックケミー社製、商品名）、Ｚ−６０７ＡＬＵ（アイカ工業株式会社製、商品名）などを用いることができる。これらは、単独で用いてもよく、また、２種類以上を組み合わせて用いてもよい。
【００４０】
これら無機粒子や金属酸化物粒子は、塗膜強度を向上する目的に加えて、屈折率の調整や表面粗さの調整にも好ましく使用でき、単独のみならず混合して使うことも可能である。
【００４１】
微粒子３ａの平均粒径は、１０〜４００ｎｍの範囲にあるのが好ましく、３０〜４００ｎｍの範囲にあるのがより好ましい。平均粒径が４００ｎｍを超えると、形成される表面凹凸が大きくなり、そのためギラツキが発生したり、滑り性が適正にならなくなったりする虞がある。ここで、平均粒径とは、国際標準化機構規格ＩＳＯ  １３３２０を基とする日本工業規格ＪＩＳ  Ｚ８８２５に従うレーザ回折・散乱法により得られる体積基準の粒子径分布の、算術平均値を言う。
【００４２】
また、前記硬化性組成物には、有機溶剤が含まれるが、この有機溶剤で紫外線硬化性化合物、光重合開始剤、微粒子３ａ、およびレベリング剤等を溶解あるいは分散させることで、ハードコート層３を形成するための塗工液とすることができる。また、有機溶剤を用いて塗工液を希釈することにより、膜厚を適宜調整できる。
【００４３】
有機溶剤としては、例えば、イソプロピルアルコール（ＩＰＡ）、エチレングリコールモノメチルエーテル、プロピレングリコールモノメチルエーテル（ＰＧＭ）、ジエチレングリコールモノブチルエーテルのようなアルコール系の有機溶剤や、メチルエチルケトン（ＭＥＫ）、メチルイソブチルケトン（ＭＩＢＫ）、シクロヘキサノン（アノン）、アセトン等のようなケトン系有機溶剤や、酢酸ブチル、酢酸エチル、乳酸エチル、プロピレングリコールモノメチルエーテルアセテート等のようなエステル系有機溶剤や、トルエン、キシレン等のような芳香族系有機溶剤や、Ｎ−メチルピロリドン、ジメチルアセトアミド、ジメチルホルムアミド等のようなアミド系有機溶剤等を用いることができる。
【００４４】
＜低屈折率層＞
低屈折率層４の１３０℃における単体伸度は、７０％以下である。低屈折率層４の単体伸度が７０％を超えると、プレフォーム時に追従性があるためクラックは発現しないが、傷がつきやすい。単体伸度が低いと、プレフォーム時にクラックが発生しやすいが、前述の通り低屈折率層４でクラックが発生しても、低屈折率層４の単体伸度（Ｌ：％）とハードコート層３の前記損失正接（ｔａｎδ）が、（−２７７×ｔａｎδ＋１２８）≦Ｌ≦（−１４８×ｔａｎδ＋１３１）の関係であれば、ハードコート層３へのクラックの伝播、さらには、ハードコート層３でのクラックの伸展を抑制でき、プレフォームでの成形加工性は良好である。
【００４５】
低屈折率層４の厚みは、３０ｎｍ〜２００ｎｍの範囲にあることが好ましく、特に８０ｎｍ〜１１０ｎｍの範囲が好ましい。３０ｎｍより薄い膜厚であったり、２００ｎｍよりも厚い膜厚であると、表面反射を軽減する効果が著しく低下する。視感反射率としては、２．０％以下が実使用上好ましい。
【００４６】
低屈折率層用塗工液は、低屈折率層４を形成する硬化性組成物であって、好ましくは、紫外線によって硬化するものがよい。この組成物は、バインダー（紫外線硬化性化合物および光重合開始剤を含む）、微粒子４ａとして中空シリカ微粒子、有機溶剤、添加剤とからなっている。紫外線硬化性化合物としては、例えば、紫外線硬化型のモノマー、オリゴマーあるいはプレポリマーの単独またはそれらの混合物を用いることができ、特に、ハードコート層３と同様の理由で、ウレタン（メタ）アクリレートオリゴマーを主成分とするのが好ましい。低屈折率層４の屈折率は、ハードコート層３の屈折率より低く設定され、その屈折率は１．４２以下が好ましい。１．４２を上回る場合には反射防止性能が劣る。
【００４７】
低屈折率層４には、前述のように、微粒子４ａが含まれる。低屈折率層４は、中空シリカなどの微粒子４ａの配合によって屈折率を下げている。微粒子４ａの大きさは、光の散乱を抑制するためにも、０．１μｍ以下であることが好ましい。市販品としては、例えば、シリナックス（日鉄鉱業株式会社製、商品名）、スルーリアＮＡＵ（日揮触媒化成株式会社製、商品名）などが知られている。表面未処理の中空シリカを配合した場合、プレフォーム工程で中空シリカ表面とバインダー間で応力集中によるクラックが発生しやすいので、その応力集中を緩和するには、表面処理済の中空シリカを配合するのがよい。
【００４８】
前記低屈折率層４には、添加剤として含フッ素アクリル化合物が含有されており、このような材料として、前記したハードコート層３のレベリング剤と同種のものを用いることができる。この含フッ素アクリル化合物は、防指紋性を発現し、多層フィルム１を車載用途で使用する場合は、ナビゲーション画面の操作などにより指紋が付着し視認性が低下することを防止することができるとともに、表面の滑り性が良くなるため、耐摩耗性にも効果がある。
【００４９】
前記含フッ素アクリル化合物は、前記低屈折率層用塗工液における含有量が、バインダー（紫外線硬化性化合物および光重合開始剤を含む）に対し、０．５〜５重量％であることが好ましく、０．８〜３重量％であることがより好ましい。含フッ素アクリル化合物が、０．５重量％未満であると、平滑な膜面が得られず、また、５重量％を超えると、前記塗工液の泡立ちとか、塗工膜の白化の虞がある。
【００５０】
低屈折率層４は、ハードコート層３の上に、低屈折率層用塗工液を塗工し、紫外線照射することで作製される。塗工方法は、ハードコート層用塗工液と同様のコーティング方法を用いることができる。
【００５１】
紫外線の照射装置および紫外線の照射量についても、ハードコート層用塗工液についての紫外線照射の場合と同様でよい。
【００５２】
有機溶剤についても、ハードコート層用塗工液の有機溶剤と同様の有機溶剤を用いることができる。
【００５３】
インサート成形物は、前記インサート成形用多層フィルム１を備える。詳細には、インサート成形物は、インサート成形用多層フィルム１が賦形（プレフォーム）され、そのインサート成形用多層フィルム１の、ハードコート層３と低屈折率層４が設けられていない側の面に、熱可塑性樹脂が溶着するように、インサート成形用多層フィルム１がインサートされて成形されている。
【００５４】
詳細には、インサート成形用多層フィルム１は、プレ成形工程で、加温プレス成形により賦形される。その後、賦形されたインサート成形用多層フィルム１は、射出成形金型内に保持され、背面より溶融された熱可塑性樹脂が流し込まれることにより、インサート成形用多層フィルム１と熱可塑性樹脂とが一体化したインサート成形物が得られる。
【００５５】
熱可塑性樹脂については、ポリエチレンテレフタレート、ポリメチル（メタ）アクリレート、ポリスチレン、ポリカーボネートなどの透明な樹脂を用いることができる。
【００５６】
なお、本発明は、上述した実施の形態に限定されるわけではなく、その他種々の変更が可能である。例えば、ハードコート層３には、微粒子３ａが含まれるが、図２に示すように、この微粒子３ａは含まれなくてもよい。
【００５７】
また、熱可塑性基材フィルム２は、ポリカーボネート層２ａとポリメチル（メタ）アクリレート層２ｂとの二層構造からなるが、ポリカーボネート層２ａあるいはポリメチル（メタ）アクリレート層２ｂの一層からなっていてもよく、また、他の材料を用いた、一層あるいは多層構造からなっていてもよい。
【００５８】
また、ハードコート層３および／または低屈折率層４の主成分は、ウレタン（メタ）アクリレート樹脂であるのがよく、このため、前述したように、ハードコート層用塗工液とか低屈折率層用塗工液の紫外線硬化性化合物は、ウレタン（メタ）アクリレートオリゴマーを主成分とするものであるのが好ましいが、これに限るものではない。
【００５９】
また、インサート成形用多層フィルム１は、車載のディスプレイ用のハードコートフィルムとして好適に用いることができるが、その用途は、特に限定されるものではない。
【実施例】
【００６０】
以下、本発明を実施例をもって具体的に詳述するが、本発明は、それら実施例に制限されるものではない。
【００６１】
物性値の評価方法は、次の通りである。
（１）ハードコート層のｔａｎδの測定
セパレートフィルム（東山フイルム株式会社製「ＨＹ−ＰＳ１１」、厚み５０μｍ）の離型面に、ハードコート層用樹脂組成物（ハードコート層用塗工液）をバーコーターにて硬化後の膜厚が４０μｍとなるように塗布し、１６０Ｗ高圧水銀ランプにて光量２００ｍＪ／ｃｍ2の紫外線を照射して硬化させることによりハードコートフィルムを作製した。その後、ハードコート層のみをセパレートフィルムから離型させ、試験サンプルを作製した。ＪＩＳ  Ｋ７２４４−４に基づき、動的粘弾性測定装置（レオロジー社製、ＦＴレオスペクトラーＤＶＥ−Ｖ４）を用いて、引張りモード、周波数１０Ｈｚにて、ｔａｎδを測定した。一般的に粘弾性測定においては、ｔａｎδは、実測値として１０℃程度高い温度帯で測定され、測定温度の実測値のバラツキも考慮して、得られたデータより１３０〜１５０℃の平均値を算出した。
【００６２】
（２）低屈折率層の単体伸度の測定
熱可塑性基材フィルムとしてポリエステルフィルム（東レ株式会社製「ＳＦ２０」、厚み１８８μｍ）の片面に、低屈折率層用樹脂組成物（低屈折率層用塗工液）をバーコーターにて硬化後の膜厚が１００ｎｍとなるように塗布し、１６０Ｗ高圧水銀ランプにて光量２００ｍＪ／ｃｍ2の紫外線を照射して硬化させることにより低屈折率層フィルムを作製した。基材フィルムに低屈折率層が積層されたサンプルを、長さ１００ｍｍ×幅１５ｍｍの矩形に切り出して試験サンプルを作製した。引張試験機（株式会社島津製作所製、オートグラフＡＧ―ＩＳ  １ＫＮ）を用いて、チャック間距離５０ｍｍ、引張速度４００ｍｍ／ｍｉｎで、引張試験を行った。クラックが発生したときの単体伸度をクラック単体伸度とした。測定時の環境は、温度１３０℃であり、サンプル設置３分後から、５％ずつ伸ばし目視で観察した。
【００６３】
（３）成形加工性の評価
インサート成形用多層フィルムを、６００℃に加熱した赤外線ヒーターで９秒加熱した後、金型温度８５℃で真空成形を行った。金型の形状は、６０ｍｍ×１３０ｍｍ、絞り高さ５ｍｍで、天面部に深さ１ｍｍとなる凹み形状を持つ平面金型５を用いた（図３参照）。真空成形により賦形（プレフォーム）した成形品の成形状態を目視で観察し、以下の数字で評価した。判定基準を下記に示す。この賦形の成形加工性のランクが３以上のものを成形加工性が良好と判断した。
１：側面部全面と天面部と各辺全長と各角部にクラックが発生している。
２：側面部全面と各辺全長と各角部にクラックが発生しているが、天面部にクラックの発生がない。
３：側面部の一部と各辺全長と各角部にクラックが発生している。
４：各辺全長にクラックが発生している。
５：各辺の一部にクラックが発生している。
６：クラックの発生がない。
【００６４】
（４）耐摩耗性の評価
インサート成形用多層フィルムの表面を、平面摩耗試験機（株式会社大栄科学精器製作所製、ＰＡＳ−４００）を用いて、２枚重ねのネル布に１０００ｇｆ／４ｃｍ2の荷重をかけて、ストローク幅７０ｍｍ、速度１４０ｍｍ／ｓｅｃで１０００往復摩擦したあと、裏面に黒色塗料を塗り、反射光で表面を目視観察し、以下の数字で評価した。判定基準を下記に示す。反射光で目視観察して、容易に目視可能なキズを深いキズ、ＬＥＤなどの光源で目視可能なキズを細かいキズとした。
１：細かいキズ、深いキズが１０本以上ある。
２：細かいキズは１０本以上あるが、深いキズは１０本以下。
３：細かいキズ、深いキズが１０本以下。
４：細かいキズは１０本以下で、深いキズはない。
５：キズがない。
【００６５】
（５）膜厚の測定
膜厚は、実際に習得した各波長の反射率スペクトルと、膜厚、屈折率を入力する反射率シミュレーションによって得られるスペクトルとをフィッティングさせる方法で算出した。
【００６６】
（６）視感度反射率の測定
インサート成形用多層フィルムの裏面をサンドペーパーで荒らし、黒色塗料で塗りつぶしたものを紫外可視近赤外分光光度計（株式会社島津製作所製、ＵＶ−３６００）により、５°正反射率を測定し、この測定値に比視感度値を乗じて視感度反射率を算出した。
【００６７】
＜実施例１＞
（ハードコート層用塗工液（１）の調製）
紫外線硬化型樹脂組成物Ｚ−６０７−５Ｌ（アイカ工業株式会社製、固形分濃度３０重量％）を、固形分濃度２５重量％となるようにＰＧＭ（プロピレングリコールモノメチルエーテル）を加え、ハードコート層用塗工液（１）を得た。
【００６８】
（低屈折率層用塗工液（１）の調製）
微粒子４ａとしての中空シリカ微粒子を含む紫外線硬化型樹脂組成物ＥＬＣＯＭ  Ｐ−５０６２（日揮触媒化成株式会社製、固形分濃度３重量％、平均粒径６０ｎｍ）１００重量部に対し、含フッ素アクリル化合物としてＫＹ−１２０３（信越化学工業株式会社製、固形分濃度２０重量％）を０．６重量部加え、固形分濃度２．５重量％となるようにＩＰＡ（イソプロピルアルコール）を加え、低屈折率層用塗工液（１）を得た。
【００６９】
（インサート成形用多層フィルム（１）の作製）
ポリカーボネート層２ａ、ポリメチルメタクリレート層２ｂとの二層構造からなる熱可塑性基材フィルム２としての透明基材フィルム（エスカーボシート株式会社製、「テクノロイＣ００３」、厚み３００μｍ）のポリメチルメタクリレート層２ｂ上に、ハードコート層用塗工液（１）を＃１０のワイヤーバーを用いて、硬化後のハードコート層３の膜厚が３．５μｍとなるように塗布し、１００℃×１分で乾燥後、１６０Ｗ高圧水銀ランプにて光量２００ｍＪ／ｃｍ2の紫外線を照射して硬化させることにより、ハードコート層３を形成した。次に、このハードコート層３上に、低屈折率層用塗工液（１）を＃４のワイヤーバーを用いて、硬化後の低屈折率層４の膜厚が０．１μｍとなるように塗布し、８０℃×１分で乾燥後、窒素雰囲気下、１６０Ｗ高圧水銀ランプにて光量２００ｍＪ／ｃｍ2の紫外線を照射して硬化させることにより、低屈折率層４を形成し、インサート成形用多層フィルム（１）を作製した。
【００７０】
＜実施例２＞
（低屈折率層用塗工液（２）の調製）
紫外線硬化型樹脂組成物ＥＬＣＯＭ  Ｐ−５０６２（日揮触媒化成株式会社製、固形分濃度３重量％、平均粒径６０ｎｍ）／Ｚ−８２５−６Ｌ改（アイカ工業株式会社製、固形分濃度３重量％、開発品）（混合割合５／５）、１００重量部に対し、含フッ素アクリル化合物としてＫＹ−１２０３（信越化学工業株式会社製、固形分濃度２０重量％）を０．６重量部加え、固形分濃度２．５重量％となるようにＩＰＡ（イソプロピルアルコール）を加え、低屈折率層用塗工液（２）を得た。
【００７１】
（インサート成形用多層フィルム（２）の作製）
低屈折率層用塗工液（１）を低屈折率層用塗工液（２）に変更する以外は、実施例１と同様にして、インサート成形用多層フィルム（２）を作製した。
【００７２】
＜実施例３＞
（ハードコート層用塗工液（２）の調製）
紫外線硬化型樹脂組成物Ｚ−６０７−５Ｌ（アイカ工業株式会社製、固形分濃度３０重量％）／Ｚ−６０７−９Ｌ（アイカ工業株式会社製、固形分濃度３０重量％）（混合割合６／４）を、固形分濃度２５重量％となるようにＰＧＭ（プロピレングリコールモノメチルエーテル）を加え、ハードコート層用塗工液（２）を得た。
【００７３】
（インサート成形用多層フィルム（３）の作製）
ハードコート層用塗工液（１）をハードコート層用塗工液（２）に変更する以外は、実施例１と同様にして、インサート成形用多層フィルム（３）を作製した。
【００７４】
＜実施例４＞
（インサート成形用多層フィルム（４）の作製）
ハードコート層用塗工液（１）をハードコート層用塗工液（２）に、低屈折率層用塗工液（１）を低屈折率層用塗工液（２）に変更する以外は、実施例１と同様にして、インサート成形用多層フィルム（４）を作製した。
【００７５】
＜実施例５＞
（低屈折率層用塗工液（３）の調製）
紫外線硬化型樹脂組成物Ｚ−８２５−６Ｌ改（アイカ工業株式会社製、固形分濃度３重量％、開発品）、１００重量部に対し、含フッ素アクリル化合物としてＫＹ−１２０３（信越化学工業株式会社製、固形分濃度２０重量％）を０．６重量部加え、固形分濃度２．５重量％となるようにＩＰＡ（イソプロピルアルコール）を加え、低屈折率層用塗工液（３）を得た。
【００７６】
（インサート成形用多層フィルム（５）の作製）
ハードコート層用塗工液（１）をハードコート層用塗工液（２）に、低屈折率層用塗工液（１）を低屈折率層用塗工液（３）に変更する以外は、実施例１と同様にして、インサート成形用多層フィルム（５）を作製した。
【００７７】
＜実施例６＞
（ハードコート層用塗工液（３）の調製）
紫外線硬化型樹脂組成物Ｚ−６０７−５Ｌ（アイカ工業株式会社製、固形分濃度３０重量％）／Ｚ−６０７−９Ｌ（アイカ工業株式会社製、固形分濃度３０重量％）（混合割合３／７）を、固形分濃度２５重量％となるようにＰＧＭ（プロピレングリコールモノメチルエーテル）を加え、ハードコート層用塗工液（３）を得た。
【００７８】
（低屈折率層用塗工液（４）の調製）
紫外線硬化型樹脂組成物ＥＬＣＯＭ  Ｐ−５０６２（日揮触媒化成株式会社製、固形分濃度３重量％、平均粒径６０ｎｍ））／Ｚ−８２５−６Ｌ改（アイカ工業株式会社製、固形分濃度３重量％、開発品）（混合割合２／８）、１００重量部に対し、含フッ素アクリル化合物としてＫＹ−１２０３（信越化学工業株式会社製、固形分濃度２０重量％）を０．６重量部加え、固形分濃度２．５重量％となるようにＩＰＡ（イソプロピルアルコール）を加え、低屈折率層用塗工液（４）を得た。
【００７９】
（インサート成形用多層フィルム（６）の作製）
ハードコート層用塗工液（１）をハードコート層用塗工液（３）に、低屈折率層用塗工液（１）を低屈折率層用塗工液（４）に変更する以外は、実施例１と同様にして、インサート成形用多層フィルム（６）を作製した。
【００８０】
＜実施例７＞
（ハードコート層用塗工液（４）の調製）
紫外線硬化型樹脂組成物Ｚ−６０７−９Ｌ（アイカ工業株式会社製、固形分濃度３０重量％）を、固形分濃度２５重量％となるようにＰＧＭ（プロピレングリコールモノメチルエーテル）を加え、ハードコート層用塗工液（４）を得た。
【００８１】
（インサート成形用多層フィルム（７）の作製）
ハードコート層用塗工液（１）をハードコート層用塗工液（４）に、低屈折率層用塗工液（１）を低屈折率層用塗工液（３）に変更する以外は、実施例１と同様にして、インサート成形用多層フィルム（７）を作製した。
【００８２】
＜実施例８＞
（ハードコート層用塗工液（５）の調製）
紫外線硬化型樹脂組成物Ｚ−６０７−５Ｌ（アイカ工業株式会社製、固形分濃度３０重量％）、１００重量部に対し、微粒子３ａとして無機微粒子を含むＺ−６０７ＡＬＵ（アイカ工業株式会社製、固形分濃度３０重量％、平均粒径３２ｎｍ）を１５重量部加え、固形分濃度２５重量％となるようにＰＧＭ（プロピレングリコールモノメチルエーテル）を加え、ハードコート層用塗工液（５）を得た。
【００８３】
（インサート成形用多層フィルム（８）の作製）
ハードコート層用塗工液（１）をハードコート層用塗工液（５）に変更する以外は、実施例１と同様にして、インサート成形用多層フィルム（８）を作製した。
【００８４】
＜実施例９＞
（低屈折率層用塗工液（５）の調製）
紫外線硬化型樹脂組成物ＴＵ２３６１（荒川化学工業株式会社製、固形分濃度１０重量％）、１００重量部に対し、含フッ素アクリル化合物としてＫＹ−１２０３（信越化学工業株式会社製、固形分濃度２０重量％）を１．０重量部加え、固形分濃度２．８重量％となるようにメチルイソブチルケトン（ＭＩＢＫ）を加え、低屈折率層用塗工液（５）を得た。
【００８５】
（インサート成形用多層フィルム（９）の作製）
低屈折率層用塗工液（１）を低屈折率層用塗工液（５）に変更し、低屈折率層４を形成するとき、７０℃×１分で乾燥後、１６０Ｗ高圧水銀ランプにて光量３００ｍＪ／ｃｍ2の紫外線を照射して硬化させた以外は、実施例１と同様にして、インサート成形用多層フィルム（９）を作製した。
【００８６】
＜実施例１０＞
（ハードコート層用塗工液（６）の調製）
紫外線硬化型樹脂組成物Ｚ−６０７−２６ＨＬ（アイカ工業株式会社製、固形分濃度４０重量％）、１００重量部に対し、無機微粒子としてＺ−６０７ＡＬＵ（アイカ工業株式会社製、固形分濃度３０重量％、平均粒径３２ｎｍ）を２０重量部加え、固形分濃度２５重量％となるようにプロピレングリコールモノメチルエーテル（ＰＧＭ）を加え、ハードコート層用塗工液（６）を得た。
（低屈折率層用塗工液（６）の調製）
含フッ素アクリル化合物としてＫＹ−１２０３（信越化学工業株式会社製、固形分濃度２０重量％）を２．０重量部に変更する以外は、低屈折率層用塗工液（５）と同様にして、低屈折率層用塗工液（６）を得た。
【００８７】
（インサート成形用多層フィルム（１０）の作製）
ハードコート層用塗工液（１）をハードコート層用塗工液（６）に、低屈折率層用塗工液（１）を低屈折率層用塗工液（６）に変更する以外は、実施例１と同様にしてインサート成形用多層フィルム（１０）を作製した。
【００８８】
＜比較例１＞
（インサート成形用多層フィルム（１１）の作製）
低屈折率層用塗工液（１）を低屈折率層用塗工液（３）に変更する以外は、実施例１と同様にして、インサート成形用多層フィルム（１１）を作製した。
【００８９】
＜比較例２＞
（インサート成形用多層フィルム（１２）の作製）
ハードコート層用塗工液（１）をハードコート層用塗工液（４）に変更する以外は、実施例（１）と同様にして、インサート成形用多層フィルム（１２）を作製した。
【００９０】
＜比較例３＞
（インサート成形用多層フィルム（１３）の作製）
ハードコート層用塗工液（１）をハードコート層用塗工液（４）に、低屈折率層用塗工液（１）を低屈折率層用塗工液（２）に変更する以外は、実施例１と同様にして、インサート成形用多層フィルム（１３）を作製した。
【００９１】
＜比較例４＞
（インサート成形用多層フィルム（１４）の作製）
ハードコート層用塗工液（１）をハードコート層用塗工液（４）に、低屈折率層用塗工液（１）を低屈折率層用塗工液（４）に変更する以外は、実施例１と同様にして、インサート成形用多層フィルム（１４）を作製した。
【００９２】
＜比較例５＞
（インサート成形用多層フィルム（１５）の作製）
ハードコート層用塗工液（１）をハードコート層用塗工液（３）に、低屈折率層用塗工液（１）を低屈折率層用塗工液（２）に変更する以外は、実施例１と同様にして、インサート成形用多層フィルム（１５）を作製した。
【００９３】
ハードコート層３の損失正接（ｔａｎδ）、低屈折率層４の単体伸度、インサート成形用多層フィルムの成形加工性、耐摩耗性の評価結果を表１に示す。
【００９４】
【表１】
2019119206.tif 000003
【００９５】
実施例１〜実施例１０と比較例１〜比較例５の比較から、ハードコート層３の損失正接（ｔａｎδ）は、０．２１〜０．６８に入り、かつ、低屈折率層４の単体伸度（Ｌ：％）は、７０％以下であり、前記損失正接（ｔａｎδ）との関係で、（−２７７×ｔａｎδ＋１２８）≦Ｌ≦（−１４８×ｔａｎδ＋１３１）であれば、成形加工性と耐摩耗性が良好であることがわかる。
【符号の説明】
【００９６】
１  インサート成形用多層フィルム
２  熱可塑性基材フィルム
２ａ  ポリカーボネート層
２ｂ  ポリメチル（メタ）アクリレート層
３  ハードコート層
４  低屈折率層
【図１】
2019119206.tif 000004
【図２】
2019119206.tif 000005
【図３】
2019119206.tif 000006